(57)【特許請求の範囲】
【請求項１】
坩堝底部に種結晶を収容し、その上に原料結晶を充填して、一方向凝固法により酸化物単結晶を育成するための酸化物単結晶育成用坩堝であり、
前記種結晶の収容エリアは、前記種結晶の上端が坩堝底から坩堝深さの１０％〜２０％の位置にあり、該収容エリアの坩堝外周部に溝加工を施して形成された溝とフィンによる放熱促進部が設けられ、かつ該放熱促進部の表面積が、溝とフィンがない場合の１．２倍以上であることを特徴とする酸化物単結晶育成用坩堝。
【請求項２】
前記フィンが、坩堝底に平行か、平行に対して１０度以内の角度で傾斜していることを特徴とする請求項１に記載の酸化物単結晶育成用坩堝。
【請求項３】
前記溝の幅が２ｍｍ以上、かつフィンの幅が３ｍｍ以上であることを特徴とする請求項１又は２に記載の酸化物単結晶育成用坩堝。
【請求項４】
前記溝の深さが１〜５ｍｍであることを特徴とする請求項１〜３のいずれかに記載の酸化物単結晶育成用坩堝。
【請求項５】
前記フィンの数が１〜１５本であることを特徴とする請求項１〜４のいずれかに記載の酸化物単結晶育成用坩堝。
【請求項６】
前記坩堝の材質が、Ｗ、ＭｏまたはＷ−Ｍｏ合金のいずれかであることを特徴する請求項１〜５のいずれかに記載の酸化物単結晶育成用坩堝。
【請求項７】
一方向凝固法による酸化物単結晶の育成方法であって、請求項１〜６のいずれかの酸化物単結晶育成用坩堝を使用し、坩堝内に種結晶と原料結晶を充填し、育成炉内のヒータ内に配置した後、加熱して原料結晶全体と少なくとも種結晶の一部とを融解し、その後、徐々に温度を下げることによって、種結晶の上に融液を順次結晶化させることを特徴とする酸化物単結晶の育成方法。
【請求項８】
前記酸化物単結晶がサファイアであることを特徴とする請求項７に記載の酸化物単結晶の育成方法。
【発明の詳細な説明】
【技術分野】
【０００１】
本発明は、酸化物単結晶育成用坩堝および酸化物単結晶育成方法に関し、より詳しくは、サファイアなど酸化物単結晶の原料結晶を坩堝中で融解後、シーディングの条件出し作業を容易としうる酸化物単結晶育成用坩堝および酸化物単結晶育成方法に関する。
【背景技術】
【０００２】
近年、省エネや省スペースなどの要求から、照明装置として白色ＬＥＤが広く用いられている。この白色ＬＥＤは、サファイア単結晶基板上にＧａＮ系半導体を形成した青色ＬＥＤと、蛍光体とを組み合わせて構成される。このため、白色ＬＥＤの需要の増加に伴い、サファイア単結晶基板の需要も急激に増加している。また、白色ＬＥＤを一般照明用に用いるには、その低コスト化が必要とされるため、サファイア単結晶基板に対しても、低価格化が要望されている。
【０００３】
一般に、サファイア単結晶基板は、サファイア原料融液（アルミナ融液）より育成したサファイア単結晶インゴットから、円盤状のウエーハを切り出すことによって製造される。サファイア単結晶の育成方法には、チョクラルスキー法（Ｃｚｏｃｈｒａｌｓｋｉ  Ｍｅｔｈｏｄ、回転引き上げ法）やＥＦＧ法（Ｅｄｇｅ−ｄｅｆｉｎｅｄ  Ｆｉｌｍ−ｆｅｄ  Ｇｒｏｗｔｈ  Ｍｅｔｈｏｄ、リボン状結晶成長法）に代表される、融液から単結晶を引き上げて固化させる引き上げ法と、垂直ブリッジマン法（Ｖｅｒｔｉｃａｌ  Ｂｒｉｄｇｍａｎ  Ｍｅｔｈｏｄ）やＶＧＦ法（Ｖｅｒｔｉｃａｌ  Ｇｒａｄｉｅｎｔ  Ｆｒｅｅｚｅ  Ｍｅｔｈｏｄ、垂直温度傾斜凝固法）に代表されるサファイア原料融液を坩堝中で固化させる一方向凝固法などがある。
【０００４】
このうち、一方向凝固法は、育成されたサファイア単結晶を引き上げる必要がないため、結晶育成装置の小型化や簡略化ができ、育成する単結晶の育成方位の自由度が高く、ｃ軸方向の基板を容易に得ることができ、さらには、直径６インチ（１５２．４ｍｍ）を超えるような大口径のサファイア単結晶の製造にも対応可能であるため、引き上げ法よりも優れているとされている。
【０００５】
現在、一方向凝固法によるサファイア単結晶の製造技術の実用化が進められているが、一方向凝固法では、育成後に、坩堝からサファイア単結晶を取り出しており、坩堝材料とサファイアの線膨張率の関係によっては、冷却時の熱収縮によりサファイア単結晶が締め付けられるので、単結晶の取り出しに際し坩堝が破壊する、サファイア単結晶に欠陥が発生するといった問題が生じる。
【０００６】
また、サファイアの融点が約２０４０℃と高温であるために、従来、坩堝として高温耐久性に優れる高価な貴金属を使用せざるをえず、ランニングコストの低減を図ることが困難であった。
これらの問題に対して、坩堝の材料をタングステン（Ｗ）、モリブデン（Ｍｏ）またはＷ−Ｍｏ合金とすることが提案されている（特許文献１参照）。これらの材料は、高温耐久性があり、かつ、サファイアよりも線膨張率が小さいため、坩堝を破壊せずに育成後のサファイア単結晶を取り出すことができる。また、これらの材料は、貴金属に比べて安価であるため、ランニングコストの低減を図ることができる。
【０００７】
一方、本出願人は、得られるサファイア単結晶の高さ（成長軸方向の長さ）に関わらず、開口端部が変形することがない、サファイア単結晶育成用坩堝を提案した（特許文献２参照）。この出願では、タングステンまたはタングステン−モリブデン合金からなり、開口端部の側壁の肉厚を一方向凝固法により得られるサファイア単結晶の軸方向の長さに対して、特定の式で表される範囲とし、かつ、開口端部の側壁の肉厚が最も薄くなるようにしている。
【０００８】
しかし、タングステンなどの坩堝を使用してサファイア単結晶を育成するには、最適な凸状の成長界面形状を維持して、シーディングを行うために炉内の温度勾配や、ヒータ出力や坩堝位置を微調整するが、装置構造上それら知見を得るための目視による調整が不可能なことからシーディングの条件出しが非常に難しかった。
【０００９】
このような状況下、安価でランニングコストの低減が図れるだけでなく、シーディングの条件出し作業も容易としうる酸化物単結晶育成用坩堝が必要とされていた。
【先行技術文献】
【特許文献】
【００１０】
【特許文献１】特開２０１１−４２５６０号公報
【特許文献２】特開２０１５−１４０２９１号公報
【発明の概要】
【発明が解決しようとする課題】
【００１１】
本発明の目的は、上述した問題に鑑みて、サファイアなど酸化物単結晶の原料結晶を坩堝中で融解後、シーディングの条件出し作業を容易としうる酸化物単結晶育成用坩堝および酸化物単結晶育成方法を提供することにある。
【課題を解決するための手段】
【００１２】
本発明者は、上述した問題を解決するために鋭意研究を重ね、一方向凝固法によるサファイアなどの単結晶を製造する坩堝において、種結晶を収容するエリアの坩堝外周部に一定ピッチの溝加工を施し放熱部を形成したところ、ヒータ出力調整などにより種結晶の過剰融解することなく、高品質の単結晶を低コストで育成することができることを見出し、本発明を完成するに至った。
【００１３】
すなわち、本発明の第１の発明によれば、坩堝底部に種結晶を収容し、その上に原料結晶を充填して、一方向凝固法により酸化物単結晶を育成するための酸化物単結晶育成用坩堝であり、前記種結晶の収容エリアは、前記種結晶の上端が坩堝底から坩堝深さの１０％〜２０％の位置にあり、該収容エリアの坩堝外周部に溝加工を施して形成された溝とフィンによる放熱促進部が設けられ、かつ該放熱促進部の表面積が、溝とフィンがない場合の１．２倍以上であることを特徴とする酸化物単結晶育成用坩堝が提供される。
【００１４】
また、本発明の第２の発明によれば、本発明の第１の発明において、前記フィンが、坩堝底に平行であるか、平行に対して１０度以内の角度で傾斜していることを特徴とする酸化物単結晶育成用坩堝が提供される。
【００１５】
また、本発明の第３の発明によれば、本発明の第１又は２の発明において、前記溝の幅が２ｍｍ以上、かつフィンの幅が３ｍｍ以上であることを特徴とする酸化物単結晶育成用坩堝が提供される。
【００１６】
また、本発明の第４の発明によれば、本発明の第１〜３のいずれかの発明において、前記溝の深さが１〜５ｍｍであることを特徴とする酸化物単結晶育成用坩堝が提供される。
【００１７】
また、本発明の第５の発明によれば、本発明の第１〜４のいずれかの発明において、前記フィンの数が１〜１５本であることを特徴とする酸化物単結晶育成用坩堝が提供される。
【００１８】
また、本発明の第６の発明によれば、本発明の第１〜５の発明において、前記坩堝の材質が、Ｗ、ＭｏまたはＷ−Ｍｏ合金のいずれかであることを特徴する酸化物単結晶育成用坩堝が提供される。
【００１９】
また、本発明の第７の発明によれば、一方向凝固法による酸化物単結晶の育成方法であって、本発明の第１〜６の発明のいずれかの酸化物単結晶育成用坩堝を使用し、坩堝内に種結晶と原料結晶を充填し、育成炉内のヒータ内に配置した後、加熱して原料結晶全体と少なくとも種結晶の一部とを融解し、その後、徐々に温度を下げることによって、種結晶の上に融液を順次結晶化させることを特徴とする酸化物単結晶の育成方法が提供される。
【００２０】
さらに、本発明の第８の発明によれば、本発明の第７の発明において、前記酸化物単結晶がサファイアであることを特徴とする酸化物単結晶の育成方法が提供される。
【発明の効果】
【００２１】
本発明によれば、種結晶を収容するエリアの坩堝外周部に放熱を促す溝を設けているので、一方向凝固法によるサファイアなどの単結晶の育成に際して、従来、困難であったシーディング条件出しの作業を容易に行うことができる。この坩堝は、比較的安価で製造でき繰り返し使用できるため、単結晶の育成コストも低減しうるから、その工業的意義はきわめて大きい。
【図面の簡単な説明】
【００２２】
【図１】本発明の酸化物単結晶の育成方法に用いる装置の一例を説明するための概略断面図である。
【図２】本発明の酸化物単結晶育成用坩堝の概略断面図である。
【発明を実施するための形態】
【００２３】
以下、本発明に係る酸化物単結晶育成用坩堝および酸化物単結晶育成方法の具体的な実施形態について詳細に説明する。なお、本発明は、その目的を逸脱しない限りにおいて以下の実施の形態に限定されるものではない。
【００２４】
１．坩堝
本発明は、坩堝底部に種結晶を収容し、その上に原料結晶を充填して、一方向凝固法により酸化物単結晶を育成するための酸化物単結晶育成用坩堝であり、前記種結晶の収容エリアは、前記種結晶の上端が坩堝底から坩堝深さの１０％〜２０％の位置にあり、該収容エリアの坩堝外周部に溝とフィンによる放熱促進部が設けられ、かつ該放熱促進部の表面積が、溝とフィンがない場合の１．２倍以上であることを特徴とする。
【００２５】
本発明の坩堝は、図２に示されるように、カップ状の坩堝１であり、大きさは特に規定しないが、一般的な坩堝や育成炉の大きさ、坩堝の変形防止の観点から、高さが概ね２００〜３００ｍｍ程度、直径が１００〜１５０ｍｍ程度となる。
【００２６】
また、本発明では、種結晶の収容エリアの坩堝外周部に溝１０とフィン１１による放熱促進部が設けられ、特定の深さ、幅の溝と、特定の幅のフィンが所定のピッチで配置されている。該放熱促進部の表面積は、溝とフィンがない場合の１．２倍以上である必要がある。
該放熱促進部の表面積が、溝とフィンがない場合の１．２倍未満だと放熱性が不十分であり、一方、２．５倍を超えると、溝を深くしなければならないので強度の低下を招くことがある。好ましいのは、放熱促進部の表面積を溝とフィンがない場合の１．５〜２倍とすることである。
【００２７】
これに対して、坩堝外周に溝を掘るのではなく、フィンだけを取り付けても放熱性を助長する効果が得られるが、フィンが坩堝から突出し坩堝の外周径より大きくなるので坩堝に段差が生じ、扱い辛くなる。
【００２８】
また、前記フィンは、坩堝底に平行であるか、平行に対して１０度以内の角度で傾斜していることが好ましい。その理由は溝の形成が容易であり、外力に対して強度が安定しているためである。
【００２９】
前記溝やフィンのサイズは、種結晶の収容エリアの大きさにもよるが、溝の幅が２ｍｍ以上、かつフィンの幅が３ｍｍ以上であること、溝の深さが１〜５ｍｍであることが好ましい。溝の幅が２ｍｍ以上、かつフィンの幅が３ｍｍ以上、溝の深さが１〜５ｍｍであれば、十分な放熱性が期待できるし、加工が容易で強度も高い。この範囲よりも小さいと、加工が困難になり強度面でも問題が生じやすい。好ましい溝の幅は、２〜４ｍｍ、かつフィンの幅は３〜５ｍｍである。また、より好ましい溝の深さは２〜５ｍｍである。表面積を増やすために溝の深さを５ｍｍより深くしたり、フィンの幅を３ｍｍよりも小さくしたりすると坩堝自体の強度が低下する場合があり好ましくない。
【００３０】
前記フィンの数は、幅や溝のサイズにも関係するが、１〜１５本であることが好ましい。フィンの数が１〜１５本であれば、十分な放熱性と機械的強度を有する。溝の本数は、このフィンの数よりも１本多いものとなる。フィンのより好ましい数は、２〜１２本である。
【００３１】
坩堝の厚さは、開口端部では、複数回の結晶育成における坩堝の変形を防止することができれば、底部よりも薄くても差し支えない。むしろ坩堝の変形防止を優先しすぎると、原材料使用量の増加に伴い、坩堝の製造コストが増加し、坩堝が重くなって取扱いが困難となる。
また、本発明の坩堝においては、育成後の単結晶を取出しやすくするために、坩堝の底面側から開口端部側に向かって、側壁の内周面を例えば０．８°〜３．０°程度のテーパ角で拡径させてもよい。テーパ角が０．８°未満では、効果が不十分で育成後の単結晶を取り出す際に、単結晶に割れなどの欠陥が生じる場合がある。一方、テーパ角が３．０°を超えると、育成後の単結晶の取り出しは容易となるものの、品質が低下して製品歩留まりが悪化することがある。
【００３２】
本発明の坩堝は、材質によって制限されないが、Ｗ、ＭｏまたはＷ−Ｍｏ合金のいずれかであることが好ましい。また、サファイアを育成する場合、育成方向であるｃ軸に垂直な方向の熱膨張係数が、２０５０℃において８×１０−６／℃程度であるため、２０４０℃の熱膨張係数が、サファイア単結晶の熱膨張係数よりも十分に低いことが必要となる。
【００３３】
このため、コストや加工性などを考慮すると、タングステン（融点：３４２２℃、２０５０℃における熱膨張係数：７．０×１０−６／℃）が好ましく、モリブデン（融点：２６２０℃）も融点がサファイアの融点（約２０４０℃）よりも高く、高温耐久性を有しているので好ましい。
【００３４】
したがって、タングステン−モリブデン合金も融点が十分に高く、かつ、サファイアよりも十分に低い熱膨張係数を有するため、本発明のサファイア単結晶育成用坩堝の材料とすることができる。タングステン−モリブデン合金の場合、タングステンの含有率を好ましくは３０質量％以上、より好ましくは５０質量％以上、さらに好ましくは６０質量％以上とするのがより好ましい。
タングステンの含有率が３０質量％未満では、タングステン−モリブデン合金と、サファイアとの熱膨張係数との差を十分に大きくできないため、坩堝の内周面のテーパ角が小さい場合に、坩堝の収縮に起因してサファイア単結晶の締め付けが生じ、固化後のサファイア単結晶を坩堝から、容易に取り出せなくなる場合がある。
【００３５】
２．酸化物単結晶の育成方法
本発明は、一方向凝固法による酸化物単結晶の育成方法であって、前記本発明の酸化物単結晶育成用坩堝を使用し、坩堝内に種結晶と原料結晶を充填し、育成炉内のヒータ内に配置した後、加熱して原料結晶全体と少なくとも種結晶の一部とを融解し、その後、徐々に温度を下げることによって、種結晶の上に融液を順次結晶化させることを特徴とする。
【００３６】
前記酸化物単結晶としては、その種類によって制限されないが、サファイアであることが好ましい。
【００３７】
図１にサファイア単結晶の育成装置の概略図を示した。本実施形態に係るサファイア単結晶の育成装置は、公知の縦型温度勾配凝固法によってサファイア単結晶を製造する育成炉６を備えている。育成炉６は、筒状のチャンバー２の内側に、坩堝１とヒータ５が設置されて、その周囲を断熱材３が取り巻くように構成される。
【００３８】
なお、育成炉６の寸法は、製造する単結晶の大きさにも依るが、例えば直径０．５〜２ｍ、高さ１〜３ｍ程度である。育成炉６内には、図示しないが開口部が２箇所設けられており、不活性ガスが給排され、結晶育成時には、チャンバー２内は不活性ガスで満たされる。不活性ガスは特に制限されないが、好適にはアルゴンガスが使用される。なお、図示しないが、育成炉６内には、坩堝底部下側に温度を計測する温度計が設置されている。
【００３９】
坩堝１はカップ状に形成されており、坩堝支持軸上に保持されている。坩堝内には底部に種結晶、その上に原料結晶が積み重ねられて収納される。断熱材３の内側に設置されたヒータ５によってホットゾーン４が形成され、その中の坩堝１が加熱される。ヒータ５への投入電力量を制御することによって、ホットゾーン４内に上が高く下が低い温度勾配が生じる。坩堝１は坩堝支持軸９によって軸線周りに回転させることにより、ホットゾーン４内で回転させても良い。
【００４０】
上記のように構成された育成装置を用いて、坩堝１内に種結晶８と原料結晶７を収納し、育成炉６内に坩堝１を配置してヒータ５により加熱して種結晶の原料に近接する一部と原料を融解し、その後、徐々に温度を下げることによって、種結晶の上に融液を順次結晶化させ、ヒータ５への投入電力を調整して所望の単結晶を育成する。
【００４１】
従来、たとえば、ヒータ出力を高めに調整しすぎると種結晶が過剰融解もしくは全融解され、その状態で育成された結晶は種結晶からの方位を損失しているため多結晶となり、クラックが発生しやすくなることが多かった。一度、クラックが発生してしまった結晶は坩堝から取り出すことが非常に困難であり、その坩堝は使用不可となる。坩堝は高価であり、また作製日数も２か月程度必要となり、シーディングの条件出しには種結晶を融解しすぎないよう段階的に試験を重ねるなど、時間を要する作業となっていた。
【００４２】
ところが、本発明では、一方向凝固法による単結晶の育成に際して、前記のように、種結晶を収容するエリアの坩堝外周部に放熱を促す溝とフィンを設けた特定の坩堝を用いる。すなわち、酸化物単結晶の育成用坩堝として、前記種結晶の収容エリアの坩堝外周部に溝とフィンによる放熱促進部が設けられ、かつ該放熱促進部の表面積が、溝とフィンがない場合の１．２倍以上となるようにしている。
そのためヒータ出力を高めに調整しすぎても、種結晶が過剰融解もしくは全融解されるのを回避できることになり、従来困難であったシーディング条件出しの作業が容易に行えるだけでなく、その状態で育成された結晶は種結晶からの方位を維持しているため単結晶となり、クラックも発生しにくくなる。
【実施例】
【００４３】
以下に、本発明の実施例及び比較例によって本発明をさらに詳細に説明するが、本発明は、これらの実施例によって何ら限定されるものではない。
【００４４】
なお、種結晶の融解具合は、透明の容器にジヨードメタンを入れ、その中に得られた結晶を浸漬させ、観察に不必要な屈折などを取り除いた状態で種結晶の未融解高さを測定し評価した。なお適正な未融解高さは３５〜４５ｍｍで「○」、未融解高さが３５ｍｍ未満の過融解が「△」、種結晶が全融解されたものについては「×」、逆に未融解高さが４６ｍｍ以上の溶融不足のものは「−」と判定した。
【００４５】
（実施例１）
坩堝に種結晶（φ１５０×５０ｍｍＨ）を配置し、その上には原料結晶となるアルミナ（サファイア多結晶）を３．５ｋｇ充填し、育成炉の支持軸上に設置した。
坩堝として図２に示すタングステン製の坩堝（外径１８０ｍｍ、深さ３８５ｍｍ、底部内径１５２ｍｍ、開口部内径１６０ｍｍ、開口部厚み１０ｍｍで底部から開口部に向かって１°の傾斜で拡径）に種結晶を収容するエリアの坩堝外径部５０ｍｍ幅に溝を１３段（フィン幅：３ｍｍ、溝幅：２ｍｍ、溝の深さ：１ｍｍ）としたものを用いた。
その後、チャンバーを密封し、０．１Ｐａ程度まで真空引きし、５Ｌ／分の流量でアルゴンガスを導入した。この状態で、原料の表面温度が２０４０℃となるまで加熱した後、ヒータ出力を０．１ｋＷ上昇させ、シーディング（約６時間程度放置する）を行った。その後、ヒータ出力を徐々に下げながら０．２ｍｍ／ｈｒの速さで育成し、約１２ｈｒの冷却を行った後、坩堝から結晶を取り出し、種結晶の融解具合を観察した。種結晶の融解具合に関する結果を表１に示した。
同様な実験を、原料の表面温度が２０４０℃となるまで加熱した後、ヒータ出力を０．１ｋＷずつ上昇させ、シーディング（約６時間程度放置する）を行う要領で、ヒータ出力を１．０ｋＷ上昇させるまで繰り返し行った。
【００４６】
（実施例２〜４）
上記実施例１と同様にして、溝の深さのみを３，５，７ｍｍと変えた坩堝を用いて、一連の実験を繰り返した。種結晶の融解具合に関する結果を表１に示した。
【００４７】
（比較例１）
上記実施例１に対して、溝加工なしの従来技術の坩堝を用いて、同様に実験した。種結晶の融解具合に関する結果を表１に示した。
【００４８】
（実施例５，６）
坩堝の材質をモリブデンにした場合、Ｍｏ／Ｗ合金（５０／５０ｗｔ％）にした場合について、溝加工の水準を溝の深さ５ｍｍの条件で、実施例１と同様に実験した。種結晶の融解具合に関する結果を表２に示した。
【００４９】
【表１】
0006464975.tif 000002
【００５０】
【表２】
0006464975.tif 000003
【００５１】
「評価」
表１に示したとおり、従来使用していた溝のない坩堝を用いると、比較例１のように、原料融解からのヒータ出力を０．７ｋＷ上昇させたときに種結晶も全て融解してしまい、○レベルのものが３個と少なかった。
【００５２】
これに対し、実施例１では、深さ１ｍｍの溝を設けた坩堝を用いたので、原料融解からのヒータ出力を０．７ｋＷ上昇させたときに種結晶の融解が抑制され、△が増え改善効果があった。さらに、実施例２〜４のように、溝が深くなるにつれ、○レベルが増す傾向を示し、深さ５ｍｍの溝では約１．９８倍と○レベルの範囲が広くなった。また深さ７ｍｍの溝では、深さ５ｍｍの溝の場合と同様の効果が得られたが、坩堝強度の低下が懸念される。
また、坩堝の材質は、表２に示したとおり、Ｗだけでなく、実施例５，６のＭｏ／Ｗ合金（５０／５０ｗｔ％）、Ｍｏの場合でも同様で材質による差は見られず、いずれも坩堝として使用可能であることが分かる。
【産業上の利用可能性】
【００５３】
本発明の坩堝は、照明装置の部品として広く用いられている青色ＬＥＤの材料、特にサファイア単結晶の製造に用いることができ、サファイア単結晶以外にも一方向凝固法により育成される酸化物単結晶であれば、その製造にも使用できる。
【符号の説明】
【００５４】
１  坩堝
２  チャンバー
３  断熱材
４  ホットゾーン
５  ヒータ
６  育成炉
７  原料結晶
８  種結晶
９  坩堝支持軸
１０  溝
１１  フィン
【図１】
0006464975.tif 000004
【図２】
0006464975.tif 000005